ФТОРЭЛАСТОМЕРНАЯ КОМРОЗИЦИЯ И ФОРМОВАННОЕ ИЗДЕЛИЕ ИЗ ФТОРКАУЧУКА

1. Фторэластомерная композиция, включающая (а) перфтор-эластомер, обладающий температурой стеклования самое большее 15°С и содержанием атомов водорода самое большее 0,1 мас.%, и (b) фторэластомер, который представляет собой фторсополимер, имеющий повторяющиеся звенья, происходящие от водородсодержащего мономера, и обладает температурой стеклования самое большее 15°С и содержанием атомов водорода по крайней мере 0,3 мас.%, и в случае необходимости (с) органический пероксид, где соотношение содержания компонента (а) к компоненту (b) является таким, что соотношение компонент (а)/компонент (b) = от 1/99 до 99/1, в расчете на массовое соотношение.
2
1-20
f
f
2. Фторэластомерная композиция по п.1, где компонентом (а) является фторсополимер, имеющий повторяющиеся звенья, происходящие от тетрафторэтилена, и повторяющиеся звенья, происходящие от CF=CF-O-R, где R означает С-перфторалкильную группу, которая может содержать атом кислорода простого эфира.
3. Фторэластомерная композиция по п.1, где компонентом (b) является фторсополимер, имеющий повторяющиеся звенья, происходящие от тетрафторэтилена, и повторяющиеся звенья, происходящие от пропилена.
4. Фторэластомерная композиция по п.1, где компонент (а) содержит атом иода и/или атом брома.
5. Фторэластомерная композиция по п.1, где соотношение вышеуказанный компонент (а)/компонент (b) = от 95/5 до 5/95.
6. Фторэластомерная композиция по п.1, где содержание вышеуказанного органического пероксида (с) составляет от 0,05 до 10 мас.ч., в расчете на 100 мас.ч. суммы компонента (а) и компонента (b).
7. Фторэластомерная композиция по п.1, которая содержит, далее, сшивающий агент в количестве от 0,1 до 10 мас.ч., в расчете на 100 мас.ч. суммы компонента (а) и компонента (b).
8. Фторэластомерная композиция по п.1, где вышеуказанным компонентом (а) является сополимер тетрафторэтилена и перфтор(метилвинилового эфира).
9. Фторэластомерная композиция по п.1, где вышеуказанным компонентом (b) является сополимер тетрафторэтилена и пропилена.
10. Формованное изделие из фторкаучука, получаемое путем сшивания фторэластомерной композиции по п.1.
11. Формованное изделие из фторкаучука по п.10, где, что касается удлинения и предела прочности при растяжении, измеряемого в соответствии с JIS K 6251, абсолютное значение изменения предела прочности при растяжении, после испытания на термостойкость при температуре 250°С в течение 200 ч, составляет самое большее 20% и абсолютное значение изменения в отношении удлинения составляет самое большее 10%.